(57)【特許請求の範囲】
【請求項１】
質量％で示して、
ＳｉＯ2    ７６．５〜８８％，
Ｂ2Ｏ3      ６〜１８％，
Ａｌ2Ｏ3    ０．５〜４．５％，
Ｌｉ2Ｏ    ０〜０．５％，
Ｎａ2Ｏ    ０〜０．５％，
Ｋ2Ｏ      ２〜１０％，
ＭｇＯ＋ＣａＯ＋ＳｒＯ＋ＢａＯ  ０〜２％，
を含み、
質量％で示して０．００５〜１％の塩素を含むことを特徴とするガラス組成物。
【請求項２】
前記ガラス組成物は、質量％で示して、
ＳｉＯ2    ７６．５〜８２％，
Ｂ2Ｏ3      １０〜１５％，
Ａｌ2Ｏ3    ０．５〜３％，
Ｌｉ2Ｏ    ０〜０．５％，
Ｎａ2Ｏ    ０〜０．５％，
Ｋ2Ｏ      ４〜８％，
Ｌｉ2Ｏ＋Ｎａ2Ｏ＋Ｋ2Ｏ  ５〜８％，
を含む請求項１に記載のガラス組成物。
【請求項３】
前記ガラス組成物は、質量％で示して、
ＳｉＯ2    ７６．５〜８２％，
Ｂ2Ｏ3      １０〜１５％，
Ａｌ2Ｏ3    ０．５〜３％，
Ｋ2Ｏ      ５〜８％，
を含み、実質的にＬｉ2ＯおよびＮａ2Ｏを含まない請求項２に記載のガラス組成物。
【請求項４】
前記ガラス組成物は、Ｐｂ，Ｓｂ，Ａｓ，Ｖ，ＴｉおよびＣｅの何れの酸化物をも実質的に含まない請求項１〜３の何れか１項に記載のガラス組成物。
【請求項５】
前記ガラス組成物は、５０〜３５０℃の範囲における平均線熱膨張係数が３０〜５０×１０-7℃-1である請求項１〜４の何れか１項に記載のガラス組成物。
【請求項６】
所定の組成になるように調合した、塩化物を含有するガラス原料からなるバッチを、熔融することによって、質量％で示して、
ＳｉＯ2    ７６．５〜８８％，
Ｂ2Ｏ3      ６〜１８％，
Ａｌ2Ｏ3    ０．５〜４．５％，
Ｌｉ2Ｏ    ０〜０．５％，
Ｎａ2Ｏ    ０〜０．５％，
Ｋ2Ｏ      ２〜１０％，
ＭｇＯ＋ＣａＯ＋ＳｒＯ＋ＢａＯ  ０〜２％，
を含み、
質量％で示して０．００５〜１％の塩素を含むガラス組成物を製造することを特徴とするガラス組成物の製造方法。
【請求項７】
前記ガラス組成物は、質量％で示して、
ＳｉＯ2    ７６．５〜８２％，
Ｂ2Ｏ3      １０〜１５％，
Ａｌ2Ｏ3    ０．５〜３％，
Ｌｉ2Ｏ    ０〜０．５％，
Ｎａ2Ｏ    ０〜０．５％，
Ｋ2Ｏ      ４〜８％，
Ｌｉ2Ｏ＋Ｎａ2Ｏ＋Ｋ2Ｏ  ５〜８％，
を含む請求項６に記載のガラス組成物の製造方法。
【請求項８】
前記ガラス組成物は、質量％で示して、
ＳｉＯ2    ７６．５〜８２％，
Ｂ2Ｏ3      １０〜１５％，
Ａｌ2Ｏ3    ０．５〜３％，
Ｋ2Ｏ      ５〜８％，
を含み、実質的にＬｉ2ＯおよびＮａ2Ｏを含まない請求項７に記載のガラス組成物の製造方法。
【請求項９】
前記塩化物がアルカリ金属塩化物またはアルカリ土類塩化物の何れかである請求項６〜８の何れかに記載のガラス組成物の製造方法。
【請求項１０】
前記塩化物が塩化カリウムである請求項６〜９の何れか１項に記載のガラス組成物の製造方法。
【請求項１１】
前記ガラス組成物は、Ｐｂ，Ｓｂ，Ａｓ，Ｖ，ＴｉおよびＣｅの何れの酸化物をも実質的に含まない請求項６〜１０の何れか１項に記載のガラス組成物の製造方法。
【請求項１２】
前記ガラス組成物は、５０〜３５０℃の範囲における平均線熱膨張係数が３０〜５０×１０-7℃-1である請求項６〜１１の何れか１項に記載のガラス組成物の製造方法。
【請求項１３】
請求項１〜５の何れか１項に記載のガラス組成物からなるガラス板を用いたガラス基板。 
【発明の詳細な説明】
【技術分野】
【０００１】
本発明は、脱泡清澄の容易なガラス組成物に関し、特に情報表示装置などに好適に用いられるガラス基板などに適したガラス組成物と、その製造方法に関する。
【背景技術】
【０００２】
情報表示装置、特にアクティブマトリクス型液晶表示装置の基板に用いられるガラス組成物には、これまで無アルカリのホウケイ酸ガラス組成物が用いられてきた。この無アルカリホウケイ酸ガラスの代表例としては、米国コーニング社のコード７０５９などが挙げられる。
【０００３】
このような表示装置は、近年、大型なものが求められるようになっており、そのガラス基板の面積もまた大型化している。この表示装置の製造において、そのガラス基板に泡などの欠点が存在すると、製造歩留まりが大きく低下してしまう。
【０００４】
一般に、ガラス物品の製造過程において、ガラス物品に泡などが残留しないようにすることを清澄するという。また、ガラス融液を清澄するために、融液に清澄剤を添加する方法がごく一般に知られている。この清澄剤としては、酸化ヒ素，酸化アンチモンやフッ化物が周知である。また、スズやランタノイドなどやそれらの化合物を周知な清澄剤の代替として用いる方法が、例えば特開２００３−１９２３７７号公報で開示されている。
【０００５】
一方、清澄剤によらない清澄法としては、減圧脱泡法がある。この方法では、ガラス融液を減圧雰囲気に保持する。そうすると、融液中に溶解していた気体は泡を形成しやすくなる。また、減圧によって融液中に存在する泡が膨張し、浮力が大きくなり浮上して融液表面で消失する。この２つの作用によって清澄を行なう方法である。この減圧脱泡法の一例は、特開２００３−１６０３４０号公報に開示されている。
【０００６】
また清澄剤によらない別の清澄法が、特開２００３−３００７５０号公報に開示されている。この公報で開示されている方法は、熔融したガラス組成物にヘリウム、ネオンなどのガスを含有させることにより清澄する方法である。
【先行技術文献】
【特許文献】
【０００７】
【特許文献１】特開２００３−１９２３７７号公報
【特許文献２】特開２００３−１６０３４０号公報
【特許文献３】特開２００３−３００７５０号公報
【発明の概要】
【発明が解決しようとする課題】
【０００８】
しかし、無アルカリホウ珪酸ガラス組成物に代表される情報表示装置基板用ガラス組成物は、熔融時の融液の粘性（以下、高温粘性と呼ぶ）が高いという特徴がある。粘性の高い融液の脱泡・清澄は難しいので、これらのガラス組成物を用いたガラス基板の泡などの欠点を低減させることは元来困難である。
【０００９】
このような粘性の高いガラス組成物を脱泡・清澄させるために、上述した酸化ヒ素，酸化アンチモンやフッ化物が、清澄剤として用いられている。しかし、近年の環境意識の高まりのなかで、酸化ヒ素を使用すると、環境に与える負荷が大きいとの指摘が強くなってきている。したがって、これら周知な清澄剤の使用を極力控えるべきである。
【００１０】
また、特開２００３−１９２３７７号公報で開示されている実施例の多くに、周知な清澄剤であるＳｂ2Ｏ3が含まれている。つまり、同公報で開示されている代替清澄剤は、周知な清澄剤を完全に置き換えることができていない。
【００１１】
一方、特開２００３−１６０３４０号公報に開示されている真空脱泡法には、以下のような問題点がある。すなわち、
・高低差を設けた複雑な構造の熔解炉が必要であること
・熔解する高い温度で気密を保つ必要があること
・高価な白金類による内張りが必要であること
・耐火物の目地を塞ぐための特殊な構造や作業が必要であること
・特殊な構造を維持するための頻繁な補修が必要であること
・熔解炉の稼働率が低いこと
などの問題点である。
【００１２】
さらに、特開２００３−３００７５０号公報に開示されている熔融ガラスにガスを含有させる方法は、大規模な生産には不向きである。なぜなら、同方法に用いるガスは高価であり、大量生産においては多量に使用するので、製造コストが高くなるからである。
【００１３】
なお、上述した表示装置の基板に用いられるガラス組成物には、以下の特性が求められる。
（１）熱膨張係数がシリコン材料のそれに近似していること。アクティブマトリクス用のトランジスタにはシリコン材料が用いられるからである。なおシリコンの熱膨張係数は約３２×１０-7℃-1である。
（２）高温に耐え得ること。上述のトランジスタの製造プロセスにおいて、ガラス基板は熱処理に曝される。その熱処理に対して、ガラス組成物が変形，融解や失透を起こさないことが必要である。
（３）プロセスの処理液に侵されないこと。上述のトランジスタの製造プロセスにおいて使われるフッ酸などの化学薬品に対して、ガラス組成物が不適切に溶解,白濁したりしないことが必要である。
（４）アルカリ成分の溶出が少ないこと。アルカリ成分の溶出が多いガラス組成物を用いたガラス基板を用いると、上述した製造プロセスの過程で、多量のアルカリ成分が、ガラス基板から上述のトランジスタへ拡散してしまう。アルカリが多量に拡散することによって、このトランジスタが劣化し、結果として表示装置の性能を損なってしまう。なお、アルカリ成分のうち、特にナトリウム成分が、とりわけ大きな影響を与える。
【００１４】
これらの状況に鑑み、本発明は容易かつ安価に脱泡清澄が可能であり、情報表示装置、特にアクティブマトリクス型液晶表示装置のガラス基板として好適に用いられるガラス組成物の提供を目的とする。
【課題を解決するための手段】
【００１５】
本発明のガラス組成物は、請求項１に記載の発明として、質量％で示して、
ＳｉＯ2    ７６．５〜８８％，
Ｂ2Ｏ3      ６〜１８％，
Ａｌ2Ｏ3    ０．５〜４．５％，
Ｌｉ2Ｏ    ０〜０．５％，
Ｎａ2Ｏ    ０〜０．５％，
Ｋ2Ｏ      ２〜１０％，
ＭｇＯ＋ＣａＯ＋ＳｒＯ＋ＢａＯ  ０〜２％，
を含み、質量％で示して０．００５〜１％の塩素を含むことを特徴とするガラス組成物である。
【００１６】
請求項２に記載の発明として、質量％で示して、
ＳｉＯ2    ７６．５〜８２％，
Ｂ2Ｏ3      １０〜１５％，
Ａｌ2Ｏ3    ０．５〜３％，
Ｌｉ2Ｏ    ０〜０．５％，
Ｎａ2Ｏ    ０〜０．５％，
Ｋ2Ｏ      ４〜８％，
Ｌｉ2Ｏ＋Ｎａ2Ｏ＋Ｋ2Ｏ  ５〜８％，
を含むガラス組成物である。
【００１７】
請求項３に記載の発明として、質量％で示して、
ＳｉＯ2    ７６．５〜８２％，
Ｂ2Ｏ3      １０〜１５％，
Ａｌ2Ｏ3    ０．５〜３％，
Ｋ2Ｏ      ５〜８％，
を含み、実質的にＬｉ2ＯおよびＮａ2Ｏを含まないガラス組成物である。
【００１９】
請求項４に記載の発明として、Ｐｂ，Ｓｂ，Ａｓ，Ｖ，Ｔｉ，およびＣｅの何れの酸化物をも実質的に含まないガラス組成物である。
【００２０】
請求項５に記載の発明として、５０〜３５０℃の範囲における平均線熱膨張係数が３０〜５０×１０-7℃-1であるガラス組成物である。
【００２１】
請求項６に記載の発明として、上述のガラス組成物からなるガラス板を用いた情報表示装置用ガラス基板である。
【００２２】
請求項７に記載の発明として、上述のガラス基板を用いた情報表示装置である。
【００２３】
請求項６に記載の発明として、所定の組成になるように調合した、塩化物を含有するガラス原料からなるバッチを、熔融することによって、質量％で示して、
ＳｉＯ2    ７６．５〜８８％，
Ｂ2Ｏ3      ６〜１８％，
Ａｌ2Ｏ3    ０．５〜４．５％，
Ｌｉ2Ｏ    ０〜０．５％，
Ｎａ2Ｏ    ０〜０．５％，
Ｋ2Ｏ      ２〜１０％，
ＭｇＯ＋ＣａＯ＋ＳｒＯ＋ＢａＯ  ０〜２％，
を含み、質量％で示して０．００５〜１％の塩素を含むガラス組成物を製造することを特徴とするガラス組成物の製造方法である。 
【００２４】
請求項７に記載の発明として、質量％で示して、
ＳｉＯ2    ７６．５〜８２％，
Ｂ2Ｏ3      １０〜１５％，
Ａｌ2Ｏ3    ０．５〜３％，
Ｌｉ2Ｏ    ０〜０．５％，
Ｎａ2Ｏ    ０〜０．５％，
Ｋ2Ｏ      ４〜８％，
Ｌｉ2Ｏ＋Ｎａ2Ｏ＋Ｋ2Ｏ  ５〜８％，
を含むガラス組成物の製造方法である。 
【００２５】
請求項８に記載の発明として、質量％で示して、
ＳｉＯ2    ７６．５〜８２％，
Ｂ2Ｏ3      １０〜１５％，
Ａｌ2Ｏ3    ０．５〜３％，
Ｋ2Ｏ      ５〜８％，
を含み、実質的にＬｉ2ＯおよびＮａ2Ｏを含まないガラス組成物の製造方法である。 
【００２７】
請求項９に記載の発明として、塩化物がアルカリ金属塩化物またはアルカリ土類塩化物であるガラス組成物の製造方法である。 
【００２８】
請求項１０に記載の発明として、塩化物が塩化カリウム（ＫＣｌ）であるガラス組成物の製造方法である。 
【００２９】
請求項１１に記載の発明として、Ｐｂ，Ｓｂ，Ａｓ，Ｖ，ＴｉおよびＣｅの何れの酸化物をも実質的に含まないガラス組成物の製造方法である。 
【００３０】
請求項１２に記載の発明として、５０〜３５０℃の範囲における平均線熱膨張係数が３０〜５０×１０-7℃-1であるガラス組成物の製造方法である。 
【００３１】
請求項１３に記載の発明として、上述のガラス組成物からなるガラス板を用いたガラス基板である。 
【００３２】
本発明のガラス組成物における各成分の限定の理由は以下の通りである。なお、以下、質量％を単に％と略記する。
【００３３】
（ＳｉＯ2）
ＳｉＯ2は、ガラスの骨格を形成する必須成分である。ＳｉＯ2の含有率が７０％未満では、ガラス組成物の耐熱性が低くなる。一方、ＳｉＯ2の含有率が８８％を超えると、ガラス融液の粘性が上昇し、熔解清澄が困難になる。したがって、ＳｉＯ2の含有率は、７０％〜８８％である必要があり、７５〜８２％がより好ましい。
【００３４】
（Ｂ2Ｏ3）
Ｂ2Ｏ3は、ガラス組成物からのアルカリ溶出を増やさずに、ガラスの熔解性を改善する必須成分である。Ｂ2Ｏ3の含有率が６％未満では、ガラスバッチの熔解やガラス融液の清澄が困難になる。一方、Ｂ2Ｏ3はガラスの分相を促進する成分であるので、その含有率が１８％を超えると、分相による化学的耐久性の悪化や乳白化を起こしやすくなり、耐熱性も低下する。したがって、Ｂ2Ｏ3の含有率は、６〜１８％である必要があり、１０〜１５％がより好ましい。
【００３５】
（Ａｌ2Ｏ3）
Ａｌ2Ｏ3はガラス組成物の耐熱性を高め、分相を抑制する必須成分である。分相を抑制する効果は、Ａｌ2Ｏ3の含有率が０．５％以上であるときに顕著である。しかし、Ａｌ2Ｏ3は熔解が困難であり、４．５％を超えるとガラス中に未溶解の異物として残存し、さらにガラス融液中の気泡を抜けにくくする。そのため、Ａｌ2Ｏ3の含有率は、０．５〜４．５％である必要があり、０．５％〜３％がより好ましい。
【００３６】
（Ｋ2Ｏ）
Ｋ2Ｏはガラスの熔解性を高める必須成分であり、その含有率が２％未満ではガラスの熔解が困難になる。また、ガラス融液中に塩化物イオンが存在するときは、１４００℃以上で塩化カリウムとして気化し、ガラス中の泡を拡大浮上させるとともに、その流動でガラス融液を均質化させる。さらに、Ｋイオンは、ＬｉやＮａイオンと比較してイオン半径が大きいために、ガラス物品中での移動速度が小さく、ガラス物品からのＫイオンの溶出量は、ごく少量である。そのため、本発明のガラス組成物からなるガラス物品を用いた製品の性能が、溶出したＫイオンによって損なわれる虞がない。
【００３７】
一方、Ｋ2Ｏはガラスの熱膨張係数を大きくする成分であり、１０％を超えるとシリコン材料との熱膨張率の差が大きくなる。さらに、Ｋ2Ｏはガラス融液表面からホウ酸カリウムとして揮発する。ホウ酸カリウムが揮発すると、Ｋ2ＯおよびＢ2Ｏ3の含有率が、ガラス融液の表面と、表面以外の内部とで一致しなくなるので、ガラス融液の不均質が大きくなり、脈理の大きな原因となる。したがって、Ｋ2Ｏの含有率は、２〜１０％である必要があり、４〜８％が好ましく、５〜８％がより好ましい。
【００３８】
（Ｎａ2Ｏ，Ｌｉ2Ｏ）
Ｎａ2ＯおよびＬｉ2Ｏは共にガラスの熔解性を高める成分であり、さらにＫ2Ｏと共存することで、ガラス組成物の化学的耐久性を高める効果を持つ。しかし、ＬｉやＮａイオンは、Ｋイオンと比較してイオン半径が小さいために、ガラス中での移動速度が大きい。そのためにガラス融液の分相を起こしやすい。さらに、本発明のガラス組成物からなるガラス物品を用いた製品において、徐々にガラス物品からＬｉやＮａイオンが溶出し、製品の性能を損なう虞がある。また、Ｎａ2ＯやＬｉ2Ｏは、Ｋ2Ｏと同じく熔解中にガラス融液表面からホウ酸塩として揮発しやすい。ホウ酸塩が揮発すると、ホウ酸カリウムの揮発と同様に、Ｎａ2ＯやＬｉ2Ｏ，Ｂ2Ｏ3の含有率がガラス融液の表面と、表面以外の内部とで一致しなくなる。すると、ガラス融液の不均質が大きくなり、脈理の大きな原因となる。さらに、ＬｉやＮａイオンはガラス融液中における移動速度が大きいので、それらのイオンは上述の含有率の差を駆動力として拡散する。この拡散によって、ガラス融液の表面以外の内部において、Ｎａ2ＯやＬｉ2Ｏ，Ｂ2Ｏ3の含有率が不均一になる。したがって、Ｎａ2Ｏ，Ｌｉ2Ｏの含有率は、それぞれ０．５％以下である必要があり、さらには、実質的にＮａ2Ｏ，Ｌｉ2Ｏを含有しないのが好ましい。
【００３９】
（アルカリ酸化物の合計量）
さらに、熔解を容易にするためにはＬｉ2Ｏ，Ｎａ2ＯおよびＫ2Ｏのいわゆるアルカリ酸化物の含有率を、合計で５〜８％とするのが好ましい。
【００４０】
（アルカリ土類）
ＭｇＯ，ＣａＯ，ＳｒＯ，ＢａＯなどのアルカリ土類は、ガラスの耐熱性を高め、ガラス中のアルカリの移動を妨げることにより分相を防ぎ、化学的耐久性を高める成分である。しかし、その含有率が合計で２％を超えると、熔解時の塩化物の揮発による清澄を妨げ、泡品質を悪化させる。したがって、アルカリ土類の含有率は、２％以下である必要があり、０．５％以下が好ましい。
【００４１】
（塩素および塩化物）
本発明のガラス組成物は、塩素（以下、Ｃｌと表記することがある）を含有するので、泡の残留の少ないガラス物品を得ることが容易である。塩素は、塩化物、特にアルカリ金属塩化物またはアルカリ土類塩化物を添加したガラス原料バッチを熔融することで、ガラス組成物に含有させることが好ましい。このようにすることで、ガラス融液に対する、塩素の効果的な清澄効果を実現することができる。
【００４２】
本発明のガラス組成物において、塩化物による清澄のメカニズムは、完全には解明されていないが、発明者は以下のように考えている。
【００４３】
塩化物、特にアルカリ金属塩化物の沸点は、本発明のガラス組成物の熔融に適した温度範囲、例えば１４００℃〜１６５０℃に近似している。ＬｉＣｌの沸点は１３２５〜１３６０℃、ＮａＣｌの沸点は１４１３℃であり、また、ＫＣｌは１５００℃で昇華する。つまり、本発明のガラス組成物の熔融に適した温度範囲において、それらアルカリ金属塩化物の蒸気圧が、大気圧に匹敵するほど高くなるものと考えられる。
【００４４】
したがって、本発明のガラス組成物を熔融しているとき、塩素はガラス融液中でアルカリと結合し、アルカリ金属塩化物の気体となり得る。このアルカリ金属塩化物の気体は、ガラス融液中で気泡を形成し、あるいはガラス融液中の気泡を拡大させることで、それらの気泡を浮上させ、ガラス融液表面で気泡が破れ、ガラス融液から除去される効果を持つ。このようなメカニズムにより、ガラス組成物が清澄される、と考えている。
【００４５】
一方、Ｃｌは、熔解後の残存量が多すぎると、成型中のガラス内部で凝縮し、塩化物の結晶を含んだ泡を形成したり、ガラスの分相や失透を起こしやすくしたりする。したがって、熔解、成形後のガラス組成物におけるＣｌの含有率は、０．００５〜１％であることが好ましく、０．００５〜０．３％であることがより好ましい。
【００４６】
（含有しないことが好ましい成分）
本発明のガラス組成物においては、実質的にＰｂ，Ｓｂ，Ａｓ，Ｖ，Ｔｉ，およびＣｅの何れの酸化物を含まないことが、さらに好ましい。なぜなら、本発明のガラス組成物がこれらの化合物を含む場合、上述した塩素による清澄の効果が、阻害されてしまうことがあるからである。
【００４７】
本発明のガラス組成物において、上述の酸化物が清澄を阻害するメカニズムは、明らかではないが、発明者は以下の可能性を考えている。
【００４８】
上述の酸化物のうち、Ｐｂ，Ｓｂ，Ａｓ，ＶおよびＴｉを陽イオンとする酸化物について、これらの金属を陽イオンとする塩化物の沸点は、本発明のガラス組成物の熔融に適した温度範囲と比較すると、非常に低い。したがって、ガラス原料バッチを熔融するとき、その初期、つまり、ガラス原料バッチが充分に熔解されていないときに、塩素の一部はこれらの金属塩化物の形で揮発してしまう。そして、清澄に適した温度に達したとき、ガラス融液中には、塩素は充分には残留していない。それゆえ、清澄効果が不足する可能性が考えられる。
【００４９】
他方は、Ｃｅの酸化物である。Ｃｅの塩化物の沸点は１７２７℃であり、上述のような問題は起こらないにも拘わらず、Ｃｌによる清澄を妨げる。この原因は明らかではないが、Ｃｅイオンはガラス中で＋３価と＋４価の状態を取りうる。この価数の変化が、特定の温度，状況で起こり、Ｃｌの清澄性を妨げる可能性が考えられる。
【００５０】
（その他の成分）
本発明のガラス組成物は、屈折率の制御，温度粘性特性の制御，失透性の向上などを目的として、その他の成分として、上述の成分以外の成分を含有することができる。その他の成分として、Ｙ2Ｏ3，Ｌａ2Ｏ3，Ｔａ2Ｏ5，Ｎｂ2Ｏ5，ＧｅＯ2，またはＧａ2Ｏ5などの成分が、合計で３％を上限として含有されていてもよい。
【００５１】
なお、産業上利用し得るガラス原料に微量不純物として含まれ、上述に記載されていない成分が混入する場合もある。この微量不純物としては、Ｆｅ2Ｏ3を例示できる。これら不純物の合計含有率が０．５％未満の場合は、ガラス組成物の物性に及ぶ影響は小さく、実質上問題とならない。
【発明の効果】
【００５２】
本発明のガラス組成物によれば、泡などの欠点が少ないガラス板を安価に提供することができる。なぜなら、本発明のガラス組成物は、組成の組み合わせの効果が好ましく、また所定の範囲の塩素を含むため、従来の無アルカリホウケイ酸ガラスなどと比較して、熔融中の泡抜けが良好だからである。
【００５３】
また、本発明のガラス組成物は、好ましい組成の組み合わせにより、シリコンの熱膨張係数と近似した熱膨張係数を示す。この特徴により、本発明のガラス組成物からなるガラス板を用いた情報表示装置用ガラス基板は、シリコンとの熱膨張の差による反りや応力を生じにくい。
【００５４】
さらに、本発明のガラス組成物は、組成の好ましい組み合わせにより、フッ酸など化学薬品に対する耐久性に優れている。この特徴により、本発明のガラス組成物からなるガラス板は、情報表示装置用ガラス基板に好適に用いられる。なぜなら、この情報表示装置の製造プロセスにおいて、このガラス基板が薬品に曝らされても、このガラス基板は、不必要に侵されないからである。
【００５５】
また、本発明のガラス組成物は、その組成にＮａ2ＯやＬｉ2Ｏを成分として少量しか含まない、あるいは実質的に含まないため、Ｎａ2ＯやＬｉ2Ｏの溶出量が非常に小さい、あるいは実質的にゼロである。この特徴により、本発明のガラス組成物からなる情報表示装置用ガラス基板は、ガラス基板から溶出したアルカリ成分によって装置の性能を損なう虞がない。
【００５６】
本発明のガラス組成物の製造方法は、泡などの欠点の少ない高い品質のガラス板を、環境に対して小さな負荷で、また低いコストで、製造することができる。なぜなら、塩化物を用いて清澄するため、従来用いられてきた酸化ヒ素などの環境負荷の大きい清澄剤が不要であり、また減圧、希ガス雰囲気などの特殊な清澄技術を適用しなくてもよいからである。
【発明を実施するための形態】
【００５７】
以下、本発明の最良の実施形態について例を挙げて説明する。なお、本発明は下記に限定されるわけではない。
【００５８】
（実施例）
表１および２に示した組成になるように、ガラス体を以下の手順に従って作製し、得られたガラス体のガラス転移温度、線膨張係数、密度を測定した。
【００５９】
【表１】
0005469103.tif 000002
【００６０】
【表２】
0005469103.tif 000003
【００６１】
まず、表１および２に示すガラス組成となるように、通常のガラス原料である、シリカ，アルミナ，炭酸リチウム，炭酸ナトリウム，炭酸カリウム，塩化カリウム，塩基性炭酸マグネシウム，炭酸カルシウム，炭酸ストロンチウムおよび酸化ジルコニウムを用いて、ガラス原料バッチ（以下バッチと呼ぶ）を調合した。
【００６２】
このうち塩化カリウムは、揮発による含有率の低下が起こらないと仮定した場合に、ガラス組成物１００ｇ当たり０．４ｇとなる量を、バッチに添加した。なお、表に記載したＣｌ量は、作製したガラス体を蛍光Ｘ線法によって定量分析した値である。
【００６３】
調合したバッチは、白金ルツボの中で熔融および清澄した。まず、このルツボを１３５０℃に設定した電気炉で２時間保持してバッチを熔融した。次に、その電気炉を２時間かけて１５５０℃まで昇温することで、ガラス融液の清澄を行なった。その後、ガラス融液を炉外で鉄板上に流し出し、冷却固化してガラス体を得た。このガラス体には引き続いて徐冷操作を施した。徐冷操作は、このガラス体を６５０℃に設定した別の電気炉の中で３０分保持した後、その電気炉の電源を切り、室温まで冷却することによって行なった。この徐冷操作を経たガラス体を試料ガラスとした。
【００６４】
（密度の測定）
まず、純水を浸液として用いたアルキメデス法により、試料ガラスの密度を測定した。
【００６５】
（熱膨張係数およびガラス転移点の測定）
さらに、この試料ガラスに通常のガラス加工技術を用い、φ５ｍｍ、長さ１５ｍｍの円柱形状とし、ガラス試片とした。このガラス試片に対して示差熱膨張計（理学株式会社製サーモフレックス  ＴＭＡ８１４０型）を用い、熱膨張係数およびガラス転移点を測定した。
【００６６】
（失透温度の測定）
まず、上述した試料ガラスを粉砕して、失透温度測定用試料とした。つまり、メノウ乳鉢を用いて試料ガラスを粉砕し、２３８０μｍの篩を通過し、１０００μｍの篩上に留まったガラス粒を篩い分けた。そのガラス粒をエタノールに浸漬し、超音波洗浄した後、恒温槽で乾燥させて、失透温度測定用試料とした。
【００６７】
次に、失透温度測定用試料を温度勾配炉の中に所定時間保持することで失透を発生させた。つまり、この試料の２５ｇ分を、幅１２ｍｍ、長さ２００ｍｍ、深さ１０ｍｍの白金ボート上に、ほぼ一定の厚さになるように入れた。続いてこの白金ボートを、９８０〜１１８０℃の温度勾配を持った電気炉内に２時間保持して失透を発生させ、白金ボートを炉から取り出し室温まで放冷した。
【００６８】
最後に、倍率４０倍の光学顕微鏡を用いて、白金ボートのガラス内部に発生した失透を観察し、失透が観察された最高温度を失透温度とした。
【００６９】
（耐酸性の評価）
耐酸性は、フッ酸に曝したときのエッチングレート（侵食速度）で評価した。まず、上述の試料ガラスを切断、研削して基板状に加工した後に表面を光学研磨し、その光学研磨面の一部に耐酸性樹脂でマスキングを施して、耐酸性評価試片とした。次に、この試片を、６０℃に加温した０．２％のフッ酸水溶液に浸漬し、エッチングした。試片のマスキングされた部分はエッチングされないが、マスキングされていない部分はフッ酸によりエッチングされるので、マスキングされた部分とされなかった部分との間に段差ができる。その段差を表面凹凸計で測定し、単位時間当りの侵食速度を計算することにより、耐フッ酸性を評価した。
【００７０】
（清澄性の評価）
上述の試料ガラスを、倍率４０倍の光学顕微鏡で観察し、厚み、視野面積と観察された泡の数からガラス１ｃｍ3当りの泡数を算出した。この方法はルツボを用いた簡易な熔解なので、算出した泡数は、実際に商業規模で生産されるガラス体に含まれる泡数と比較して、非常に多い。しかし、この方法で算出した泡数が少ない程、商業規模で生産したガラス体に含まれる泡数も少ないことが分かっている。したがって、この方法は、清澄性の指標として利用できる。
【００７１】
表１および２に示すように、実施例１〜９の試料ガラスに残存する泡の数は、比較例と比較して非常に少ない。しかも、実施例の試料ガラスには、酸化ヒ素など環境負荷が大きい清澄剤を添加していない。したがって、本発明のガラス組成物によると、酸化ヒ素などを用いることなく、泡などの欠点の極めて少ないガラス基板を製造することができる。
【００７２】
また、実施例１〜９のガラス組成物は、フッ酸に対するエッチングレートが１０〜２５ｎｍ／ｍｉｎと非常に小さく、また、エッチング処理後に上述の耐酸性評価片は白濁したりしない。つまり、フッ酸によって不適切に侵されることがなく、耐酸性に優れている。したがって、本発明のガラス組成物からなる情報表示装置用ガラス基板は、情報表示装置の製造プロセスで用いられる薬品によって悪影響を受けることがない。
【００７３】
さらに、実施例１〜９のガラス組成物は、熱膨張係数が３０〜５０×１０-7℃-1の範囲である。この値はシリコン材料の熱膨張係数（約３２×１０-7℃-1）と充分に近い。したがって、本発明のガラス組成物からなる情報表示装置用ガラス基板は、シリコン材料と共に用いられた際に、反りや応力を生じにくい。
【００７４】
また、実施例１〜９のガラス組成物のガラス転移点Ｔgは、全て５００℃以上である。したがって、本発明のガラス組成物からなる情報表示装置用ガラス基板は、情報表示装置の製造プロセス中で曝される熱処理履歴に対して、変形，軟化や失透など不都合を起こさない。
【００７５】
なお、実施例１〜９のガラス組成物の密度は、何れも２．２〜２．３ｇ・ｃｍ-3の範囲である。この値は比較例１やその他の無アルカリホウ珪酸ガラスや建築用フロート板ガラスの２．５〜２．８ｇ・ｃｍ-3と比較して軽量である。したがって、本発明のガラス組成物からなる情報表示装置用基板は、情報表示装置の軽量化に用いることができる。
【００７６】
さらに、実施例１〜９のガラス組成物の失透温度は、何れも９８０℃未満である。この失透温度は、ガラス融液を冷却し固化させるときに、９８０℃未満まで失透が生じないことを意味している。したがって、本発明のガラス組成物から平面ガラス板を製造する際に、フロート法，ダウンドロー法，フュージョン法などの製法を採用することができる。なお、ここに列挙した製法の中で、特にフロート法は、大型で平坦性と表面粗さに優れたガラス板を多量に製造することができる。
【００７７】
（比較例１）
比較例１は、一般的に液晶用基板として用いられるガラス組成物と同じ組成のガラス体である。比較例１は、泡数が５０００個／ｃｍ3と非常に多いので、比較例１の組成物は清澄性が悪い。さらに、比較例１のエッチングレートは５９０ｎｍ／ｍｉｎと非常に大きい。したがって、比較例１の組成のガラス基板を、製造，使用時に酸性の薬品，ガスによる処理が必要な用途に用いることは、好ましくない。
【００７８】
（比較例２）
比較例２のガラス体も、実施例と比較して泡が多く、清澄性に劣る。さらに、ガラス中での移動速度が高いナトリウムを含むため、ガラス体には揮発による脈理が生じていた。また、比較例２の組成のガラス基板を液晶表示装置用基板に用いると、ガラス基板からナトリウムが溶出し、電極や液晶の機能を阻害する虞がある。さらに、比較例２のエッチングレートは６８ｎｍ／ｍｉｎと大きいので、比較例２の組成のガラス基板を、製造，使用時に酸性の薬品，ガスによる処理が必要な用途に用いることは、好ましくない。
【００７９】
（比較例３）
比較例３のガラス体は、泡数が実施例に近く、清澄性が高いといえる。しかし、ガラス中での移動速度が高いナトリウムを含むため、ガラス体には揮発と相分離による強い脈理が生じ、また膨張係数が５１×１０-7℃-1と大きい。したがって、比較例３の組成のガラス基板を液晶表示装置用基板に用いると、ガラス基板からナトリウムが溶出し、電極や液晶の機能を阻害するとともに、シリコンとの熱膨張差によって表示装置に反りを生じる虞がある。さらに、比較例３のエッチングレートは４６ｎｍ／ｍｉｎと大きいので、比較例３の組成のガラス基板を、酸性の薬品やガスに曝すことが必要な用途に用いることは好ましくない。
【００８０】
以上の実施例および実施例から分かるように、本発明のガラス組成物は、清澄が容易で、３０〜５０×１０-7℃-1の範囲の線膨張係数を持ち、耐酸性に優れている。また、本発明のガラス組成物からなる情報表示装置用基板は、特にアクティブマトリクス型液晶基板に適した大型の基板の、高歩留まりかつ高効率、低コストな生産に好適である。
【産業上の利用可能性】
【００８１】
本発明のガラス組成物は、耐薬品性や耐熱性、小さな熱膨張係数を要求される用途に用いることができる。さらに、酸化ヒ素や酸化アンチモンなどの環境負荷の高い成分を含まないガラス物品が求められる用途に用いることができる可能性がある。